(57)【要約】【課題】良好な遮熱性能を有するとともに、防眩性を有し、プライバシーにも配慮した積層体を提供する。【解決手段】第１および第２の表面を有する第１の部材と、第３および第４の表面を有する第２の部材と、第１の部材と第２の部材の間に配置された反射層と、を有する積層体において、第１の部材と第２の部材の間の屈折率の差は、０．０５未満であり、当該積層体は、第１の部材の第１の表面の側に対応する第１の側と、第２の部材の第４の表面の側に対応する第２の側とを有し、当該積層体の第１の側で測定した場合、拡散成分を含む可視光反射率Ｒｖは、４０％以上であり、可視光正反射Ｒｖｔは、３０％以下であり、エネルギー反射率Ｒｅは、６０％以上であり、当該積層体の第１の側から第２の側に向かって透過する可視光の透過率Ｔｖは、１％以上３０％未満である。【選択図】図１
2020138325.tif 000002
【特許請求の範囲】
【請求項１】
遮熱性能を有する積層体であって、
第１および第２の表面を有する第１の部材と、
第３および第４の表面を有する第２の部材と、
前記第１の部材と前記第２の部材の間に配置された反射層と、
を有し、
前記第１の部材と前記第２の部材の間の屈折率の差Δｎは、０．０５未満であり、
前記反射層は、前記第１の部材の前記第２の表面との間で、第１の凹凸界面を形成し、前記第２の部材の前記第３の表面との間で、第２の凹凸界面を形成し、
当該積層体は、前記第１の部材の前記第１の表面の側に対応する第１の側と、前記第２の部材の前記第４の表面の側に対応する第２の側とを有し、
当該積層体の前記第１の側で測定した場合、エネルギー反射率Ｒｅは、６０％以上であり、拡散成分を含む可視光反射率Ｒｖは、４０％以上であり、可視光正反射率Ｒｖｔは、３０％以下であり、
当該積層体の前記第１の側から前記第２の側に向かって透過する可視光の透過率Ｔｖは、１％以上３０％未満である、積層体。
【請求項２】
当該積層体は、ＳＣ値が０．２５以下である、請求項１に記載の積層体。
【請求項３】
前記反射層は、１００ｎｍ〜３００ｎｍの範囲の厚さを有する、請求項１または２に記載の積層体。
【請求項４】
前記反射層は、多層膜で構成される、請求項１乃至３のいずれか一つに記載の積層体。
【請求項５】
前記第１の部材は、ガラス基板である、請求項１乃至４のいずれか一つに記載の積層体。
【請求項６】
さらに、前記第１の部材の前記第１の表面の側に、第１の追加部材を有し、
前記第１の部材は樹脂で構成され、前記第１の追加部材はガラス基板で構成される、請求項１乃至４のいずれか一つに記載の積層体。
【請求項７】
前記第２の部材は、樹脂で構成される、請求項１乃至６のいずれか一つに記載の積層体。
【請求項８】
さらに、前記第２の部材の前記第４の表面の側に、第２の追加部材を有し、
前記第２の追加部材はガラス基板で構成される、請求項１乃至７のいずれか一つに記載の積層体。
【請求項９】
当該積層体は、窓ガラスまたは車両用ガラスである、請求項８に記載の積層体。
【発明の詳細な説明】
【技術分野】
【０００１】
本発明は、遮熱性能を有する積層体に関する。
【背景技術】
【０００２】
近年の省エネ意識の高まりを受け、窓ガラスおよび車両用ガラスなどの遮熱部材には、高い日射熱遮蔽性能（以下、「遮熱性能」と称する）が要求されるようになってきた。また、この要望に答えるため、遮熱部材に関して、様々な研究開発が進められ、その成果として、いくつかの構成が提案されている。
【０００３】
例えば、ｌｏｗ−Ｅガラスと呼ばれる最近の窓ガラスでは、窓ガラスの屋外側に透明な金属反射層が設置されており、これにより太陽の熱が室内に進入することを抑制することができる。
【０００４】
なお、一般に、遮熱部材の遮熱性能は、日射遮蔽係数（ＳＣ値）で表すことができる。ＳＣ値とは、３ｍｍ厚のフロートガラスの日射遮蔽性能を１とした時の日射遮蔽性能であり、部材の日射熱取得率（ｇ値：ＩＳＯ９０５０：２００３に規定）を０．８８で除した値とほぼ同じであり、この値が小さいほど、遮熱性能が高いことを意味する。
【先行技術文献】
【特許文献】
【０００５】
【特許文献１】特開２０１２−３０２７号公報
【発明の概要】
【発明が解決しようとする課題】
【０００６】
高い遮熱性能を実現するため、これまでに各種遮熱部材が提案されている。
【０００７】
しかしながら、これまでに提案された遮熱部材においても、遮熱性能の向上効果は、未だ十分であるとは言い難い。
【０００８】
また、これまでの遮熱部材は、遮熱性能の向上を追求するあまり、その他の特性については、あまり着目されてこなかったという経緯がある。
【０００９】
例えば、窓ガラスおよび車両用ガラスのような遮熱部材を外部から見たとき、しばしば、不快な眩しさを感じる場合がある。そのような眩しさは、できる限り抑制することが望ましい。その一方で、窓ガラスおよび車両用ガラスにおいて、屋内の状況が屋外から容易に視認できる構成は、プライバシーの観点から問題となり得る。（なお、従来より、プライバシー保護用の窓ガラスとして、すりガラスなど光を散乱するものが用いられている。しかしながら、この場合、屋内から屋外の景色を見ることができなくなってしまうという問題がある。）
このように、遮熱性能の向上およびプライバシー保護の観点を考慮して、遮熱部材の構成を検討した例は見られない。
【００１０】
例えば、特許文献１には、ヒートアイランド現象を抑制することが可能な光学体が記載されている。しかしながら、この光学体は、遮熱性能およびプライバシー保護のいずれの点においても、十分であるとは言い難い。
【００１１】
本発明は、このような背景に鑑みなされたものであり、本発明では、良好な遮熱性能を有するとともに、防眩性を有し、プライバシーにも配慮した積層体を提供することを目的とする。
【課題を解決するための手段】
【００１２】
本発明では、遮熱性能を有する積層体であって、
第１および第２の表面を有する第１の部材と、
第３および第４の表面を有する第２の部材と、
前記第１の部材と前記第２の部材の間に配置された反射層と、
を有し、
前記第１の部材と前記第２の部材の間の屈折率の差Δｎは、０．０５未満であり、
前記反射層は、前記第１の部材の前記第２の表面との間で、第１の凹凸界面を形成し、前記第２の部材の前記第３の表面との間で、第２の凹凸界面を形成し、
当該積層体は、前記第１の部材の前記第１の表面の側に対応する第１の側と、前記第２の部材の前記第４の表面の側に対応する第２の側とを有し、
当該積層体の前記第１の側で測定した場合、エネルギー反射率Ｒｅは、６０％以上であり、拡散成分を含む可視光反射率Ｒｖは、４０％以上であり、可視光正反射率Ｒｖｔは、３０％以下であり、
当該積層体の前記第１の側から前記第２の側に向かって透過する可視光の透過率Ｔｖは、１％以上３０％未満である、積層体が提供される。
【発明の効果】
【００１３】
本発明では、良好な遮熱性能を有するとともに、防眩性を有し、プライバシーにも配慮した積層体を提供することができる。
【図面の簡単な説明】
【００１４】
【図１】本発明の一実施形態による遮熱性能を有する積層体の断面を概略的に示した図である。
【図２】本発明の別の実施形態による遮熱性能を有する積層体の断面を概略的に示した図である。
【図３】本発明のさらに別の実施形態による遮熱性能を有する積層体の断面を概略的に示した図である。
【図４】本発明のさらに別の実施形態による遮熱性能を有する積層体の断面を概略的に示した図である。
【発明を実施するための形態】
【００１５】
以下、図面を参照して、本発明の一実施形態について説明する。
【００１６】
（本発明の一実施形態による遮熱性能を有する積層体）
図１には、本発明の一実施形態による遮熱性能を有する積層体（以下、「第１の積層体」と称する）の断面を概略的に示す。
【００１７】
図１に示すように、第１の積層体１００は、第１の側１０２および第２の側１０４を有する。また、第１の積層体１００は、第１の部材１１０と、第２の部材１２０と、両者の間に配置された反射層１３０とを有する。
【００１８】
第１の部材１１０は、第１の表面１１２および第２の表面１１４を有する。第１の表面１１２は平坦表面であり、第２の表面１１４は、凹凸表面である。
【００１９】
第２の部材１２０は、第３の表面１２２および第４の表面１２４を有する。第３の表面１２２は凹凸表面であり、第４の表面１２４は、平坦表面である。
【００２０】
第１の部材１１０の第１の表面１１２は、第１の積層体１００の第１の側１０２に対応し、第２の部材１２０の第４の表面１２４は、第１の積層体１００の第２の側１０４に対応している。
【００２１】
反射層１３０は、第１の部材１１０の第２の表面１１４の凹凸形状に沿って第１の部材１１０の上に配置される。換言すれば、反射層１３０は、第２の表面１１４の凹凸と接触するようにして、第１の部材１１０の上に配置される。なお、反射層１３０は比較的薄いため、反射層１３０の第２の部材１２０の側には、第１の部材１１０の第２の表面１１４の凹凸形状に対応した、凹凸形状が生じる。第２の部材１２０は、そのような反射層１３０の凹凸を埋めるようにして、反射層１３０の上に配置される。
【００２２】
その結果、反射層１３０は、第１の部材１１０の第２の表面１１４との間で、第１の凹凸界面１３２を形成し、第２の部材１２０の第３の表面１２２との間で、第２の凹凸界面１３４を形成する。
【００２３】
第１の部材１１０と第２の部材１２０の間の屈折率の差Δｎは、０．０５未満である。屈折率の差Δｎは、０．０４未満であることが好ましい。
【００２４】
ここで、第１の積層体１００において、反射層１３０は、第１の側１０２から入射される近赤外領域の光の大部分を反射するとともに、第１の側１０２から入射される可視光領域の光の大部分も反射するように設計されている。
【００２５】
より具体的には、第１の積層体１００は、第１の側１０２で評価した場合、エネルギー反射率Ｒｅが６０％以上となり、拡散成分を含む可視光反射率Ｒｖが４０％以上となるように構成される。
【００２６】
また、第１の積層体１００は、第１の側１０２で評価した場合、可視光正反射率Ｒｖｔが３０％以下となり、第１の側１０２から第２の側１０４に透過する可視光の透過率Ｔｖが１％以上３０％未満となるように構成されている。
【００２７】
なお、本願において、「可視光正反射率Ｒｖｔ」は、被測定面に可視光を照射した際に生じる、正反射光の反射率を意味する。これに対して「拡散成分を含む可視光反射率Ｒｖ」とは、被測定面に可視光を照射した際に生じる、散乱光を含む全ての反射光から得られる反射率を意味する。そのような「拡散成分を含む可視光反射率Ｒｖ」は、積分球の反射測定ポートに測定サンプルを設置した分光測定法により、評価することができる。エネルギー反射率Ｒｅは拡散成分を含むエネルギー反射率を意味する。
【００２８】
以上のような構成により、第１の積層体１００では、ＳＣ値を有意に抑制することができ、有意に高い遮熱性を発揮することが可能となる。例えば、第１の積層体１００では、第１の側１０２から評価した場合、０．２以下のＳＣ値を得ることができる。
【００２９】
また、第１の積層体１００では、可視光の透過率Ｔｖが１％以上３０％未満に抑制されている。このため、第１の積層体１００では、第１の側１０２から第２の側１０４に透過される可視光が有意に抑制され、前述のようなプライバシーの問題も、軽減することができる。
【００３０】
さらに、第１の積層体１００では、第１の側１０２における可視光正反射率Ｒｖｔが３０％以下に抑制されている。この場合、第１の積層体１００に入射された可視光によって生じ得る反射光の多くが散乱されるため、第１の積層体１００の防眩性を高めることができる。
【００３１】
なお、前述のエネルギー反射率Ｒｅ、拡散成分を含む可視光反射率Ｒｖ、および可視光正反射率Ｒｖｔは、反射層１３０の構造、例えば、多層膜を構成する層の積層数、各層の材料（および屈折率）、および／または各層の厚さなどを適宜調整することにより、達成することができる。また、可視光正反射率Ｒｖｔは、例えば、第１の部材１１０の第２の表面１１４の凹凸の形態を調整することにより、得ることができる。
【００３２】
さらに、第１の積層体１００では、第１の部材１１０と第２の部材１２０の間の屈折率の差Δｎが０．０５未満に制御されている。このため、第１の積層体１００に入射される可視光の入射角と、第１の積層体１００から出射される可視光の出射角の間で、角度のずれが生じ難くなる。従って、例えば、第１の積層体１００の第２の側１０４から第１の側１０２に向かって周囲を視認した際に、像の鮮明性を高めることが可能となる。
【００３３】
このように、本発明の一実施形態では、良好な遮熱性能を有するとともに、防眩性を有し、プライバシーにも配慮した積層体を提供することができる。また、係る積層体では、透過像に対して良好な鮮明性を得ることができる。
【００３４】
（各部材の特徴）
次に、第１の積層体１００を構成する各部材について、より詳しく説明する。なお、各部材を参照する際には、図１に示した参照符号を使用する。
【００３５】
（第１の部材１１０）
第１の部材１１０の材質は、「透明」である限り、特に限られない。ここで、「透明」とは、可視光透過率が、５０％以上の性質を意味する。
【００３６】
例えば、第１の部材１１０は、樹脂、プラスチックまたはガラスなどで構成されても良い。また、第１の部材１１０は、着色されていても良い。
【００３７】
第１の部材１１０の厚さは、特に限られず、薄膜の形態の薄い厚さ（例えば、０．０３ｍｍ〜０．１ｍｍ）から、基板の形態の厚い厚さ（例えば、０．５ｍｍ〜１０ｍｍ）まで、各種厚さを選択することができる。
【００３８】
前述のように、第１の部材１１０の第２の表面１１４は、凹凸表面を有する。この凹凸の形態は、前述の特徴が発揮できる限り、特に限られない。例えば、第２の表面１１４は、いわゆる「アンチグレア」処理された表面であっても良い。
【００３９】
例えば、第１の部材１１０がガラス基板で構成される場合、そのようなアンチグレア処理は、ガラス基板を湿式または乾式でエッチングしたり、サンドブラスト処理したりすることにより、実施されても良い。
【００４０】
また、第１の部材１１０が樹脂で構成される場合、そのような凹凸表面は、例えば、未硬化の樹脂の表面に凹凸部材を押し付けた状態で樹脂を硬化させることにより、構成されても良い。
【００４１】
（第２の部材１２０）
第２の部材１２０の材質は、「透明」である限り、特に限られない。例えば、第２の部材１２０は、樹脂、プラスチックまたはガラスなどで構成されても良い。なお、第２の部材１２０は、第１の部材１１０とは異なる材料で構成されても良い。ただし、前述のように、第２の部材１２０は、該第２の部材１２０の屈折率と第１の部材１１０の屈折率との差Δｎが、０．０５未満となるように選定される。
【００４２】
第２の部材１２０においても、第１の部材１１０と同様、各種厚さを選定することができる。
【００４３】
（反射層１３０）
反射層１３０は、第１の積層体１００として評価した際に、前述のようなエネルギー反射率Ｒｅ、拡散成分を含む可視光反射率Ｒｖ、可視光正反射率Ｒｖｔ、および可視光の透過率Ｔｖ等を達成することができる限り、その構成は特に限られない。
【００４４】
例えば、反射層１３０は、多層膜で構成されても良い。多層膜は、例えば、高屈折率膜（例えば、屈折率≧２）と低屈折率膜（例えば、屈折率＜２）の交互積層構造を有しても良い。高屈折率膜としては、例えば、チタニアなどが挙げられる。また、低屈折率膜としては、例えば、シリカなどが挙げられる。
【００４５】
あるいは、反射層１３０は、銀の層を含み、後述するような、より複雑な多層構造を有しても良い。
【００４６】
反射層１３０の厚さ（総厚）は、例えば、１ｎｍ〜５００ｎｍの範囲であり、５０ｎｍ〜３００ｎｍの範囲であることが好ましい。
【００４７】
反射層１３０は、例えば、蒸着法、スパッタ法、ＰＶＤ法、またはＣＶＤ法など、一般的な成膜技術により、第１の部材１１０の凹凸表面（第２の表面１１４）に成膜することができる。
【００４８】
（第１の積層体１００）
前述のような特徴を有する第１の積層体１００は、例えば、フィルムの形態で使用されても良い。そのようなフィルムは、例えば、窓ガラスおよび車両用ガラスなどのガラス部材の表面に貼付して使用することが想定される。この場合、第１の積層体１００は、第１の側１０２がガラス部材の「屋外」側となり、第２の側１０４が「屋内」側となるようにして適用される。
【００４９】
そのようなガラス部材では、前述の効果により、日射の屋内への進入が有意に遮蔽されるとともに、屋外から屋内を視認することが難しくなり、屋内のプライバシーを確保することが可能となる。また、ガラス部材から反射される反射光による眩しさが有意に軽減される。さらに、屋内から屋外を視認した際に、歪みのない透過像を見ることが可能となる。
【００５０】
（本発明の別の実施形態による遮熱性能を有する積層体）
次に、図２を参照して、本発明の別の実施形態による遮熱性能を有する積層体について説明する。
【００５１】
図２には、本発明の別の実施形態による遮熱性能を有する積層体（以下、「第２の積層体」と称する）の断面を概略的に示す。
【００５２】
図２に示すように、第２の積層体２００は、第１の側２０２および第２の側２０４を有する。また、第２の積層体２００は、第１の部材２１０と、第２の部材２２０と、両者の間に配置された反射層２３０とを有する。さらに、第２の積層体２００は、第１の追加部材２４０を有する。
【００５３】
第１の部材２１０は、第１の表面２１２および第２の表面２１４を有する。第１の表面２１２は、必ずしも平坦表面である必要はないが、平坦表面であることが好ましい。これに対して、第２の表面２１４は、凹凸表面である。
【００５４】
第２の部材２２０は、第３の表面２２２および第４の表面２２４を有する。第３の表面２２２は凹凸表面であり、第４の表面２２４は、平坦表面である。
【００５５】
第１の追加部材２４０は、第１の部材２１０の第１の表面２１２の側に設置される。第１の追加部材２４０は、第５の表面２４２および第６の表面２４４を有し、第１の追加部材２４０は、第６の表面２４４が第１の部材２１０の第１の表面２１２と接するようにして配置される。
【００５６】
従って、第１の追加部材２４０の第５の表面２４２は、第２の積層体２００の第１の側２０２に対応する。一方、第２の部材２２０の第４の表面２２４は、第２の積層体２００の第２の側２０４に対応する。
【００５７】
前述の第１の積層体１００の場合と同様、第２の積層体２００において、反射層２３０は、第１の部材２１０の第２の表面２１４の凹凸形状に沿って第１の部材２１０の上に配置される。換言すれば、反射層２３０は、第２の表面２１４の凹凸と接触するようにして、第１の部材２１０の上に配置される。なお、反射層２３０は比較的薄いため、反射層２３０の第２の部材２２０の側には、第１の部材２１０の第２の表面２１４の凹凸形状に対応した、凹凸形状が生じる。第２の部材１２０は、そのような反射層２３０の凹凸を埋めるようにして、反射層２３０の上に配置される。
【００５８】
その結果、反射層２３０は、第１の部材２１０の第２の表面２１４との間で、第１の凹凸界面２３２を形成し、第２の部材２２０の第３の表面２２２との間で、第２の凹凸界面２３４を形成する。
【００５９】
第１の部材２１０と第２の部材２２０の間の屈折率の差Δｎは、０．０５未満である。また、第１の部材２１０と第１の追加部材２４０の間の屈折率差は、ほぼ０（ゼロ）であり、例えば０．０２未満である。
【００６０】
第２の積層体２００においても、反射層２３０は、第１の側２０２から入射される近赤外領域の光の大部分を反射するとともに、第１の側２０２から入射される可視光領域の光の大部分も反射するように設計されている。
【００６１】
より具体的には、第２の積層体２００は、第１の側２０２で評価した場合、エネルギー反射率Ｒｅが６０％以上となり、拡散成分を含む可視光反射率Ｒｖが４０％以上となるように構成される。
【００６２】
また、第２の積層体２００は、第１の側２０２で評価した場合、可視光正反射率Ｒｖｔが３０％以下となり、第１の側２０２から第２の側２０４に透過する可視光の透過率Ｔｖが１％以上３０％未満となるように構成されている。
【００６３】
従って、第２の積層体２００においても、第１の積層体１００と同様の効果を得ることができる。すなわち、第２の積層体２００では、有意に抑制されたＳＣ値を得ることができ、有意に高い遮熱性を発揮することができる。例えば、第２の積層体２００では、第１の側２０２から評価した場合、０．２以下のＳＣ値を得ることができる。
【００６４】
また、第２の積層体２００では、第１の側２０２から第２の側２０４に透過される可視光が有意に抑制され、プライバシーの問題も軽減することができる。
【００６５】
また、第２の積層体２００では、該第２の積層体２００に入射された可視光によって生じ得る反射光の多くが散乱されるため、防眩性を高めることができる。
【００６６】
さらに、第２の積層体２００では、第２の側２０４から第１の側２０２に向かって周囲を視認した際に、透過像に対する良好な鮮明性を得ることが可能となる。
【００６７】
（各部材の特徴）
次に、第２の積層体２００を構成する各部材について、より詳しく説明する。ただし、各部材のうち、第２の部材２２０および反射層２３０の構成については、前述の記載が参照できる。そこで、ここでは主として、第１の部材２１０および第１の追加部材２４０の特徴について説明する。また、各部材を参照する際には、図２に示した参照符号を使用する。
【００６８】
（第１の部材２１０）
第１の部材２１０は、前述のように、樹脂、プラスチックまたはガラスなどの透明な材料で構成される。また、第１の部材２１０は、着色されていても良い。
【００６９】
第１の部材２１０の厚さは、特に限られず、薄膜の形態の薄い厚さ（例えば、０．０３ｍｍ〜０．１ｍｍ）であっても良い。
【００７０】
前述のように、第１の部材２１０の第２の表面２１４は、凹凸表面を有する。この凹凸の形態は、前述の特徴が発揮できる限り、特に限られない。例えば、第２の表面２１４は、いわゆる「アンチグレア」処理された表面であっても良い。
【００７１】
また、第１の部材２１０は、後述の第１の追加部材２４０の上に、凹凸を有する湿式コーティング層を設置することにより、形成されても良い。
【００７２】
（第１の追加部材２４０）
第１の追加部材２４０の材質は、「透明」である限り、特に限られない。例えば、第１の部材１１０は、樹脂、プラスチックまたはガラスなどで構成されても良い。
【００７３】
また、第１の部材１１０の形態および厚さは、特に限られない。例えば、第１の部材２１０が薄膜状の場合、第１の部材１１０は、これを支持することが可能な、比較的厚い厚さを有する基板の形態であっても良い。例えば、第１の追加部材２４０を、平坦なガラス基板で構成し、第１の部材２１０を、アンチグレア処理されたフィルムで構成しても良い。
【００７４】
（第２の積層体２００）
前述のような特徴を有する第２の積層体２００は、例えば、窓ガラスおよび車両用ガラス（特に、リアガラスおよびルーフガラス。以下、同じ）などのガラス部材として、適用されても良い。
【００７５】
この場合、少なくとも第１の追加部材２４０は、ガラス基板で構成される。また、その場合、第２の積層体２００は、第１の側２０２がガラス部材の「屋外」側となり、第２の側１０４が「屋内」側となるようにして使用される。
【００７６】
そのようなガラス部材では、前述の効果により、日射の屋内への進入が有意に遮蔽されるとともに、屋外から屋内を視認することが難しくなり、屋内のプライバシーを確保することが可能となる。
【００７７】
また、ガラス部材から反射される反射光による眩しさが有意に軽減されるとともに、屋内から屋外を視認した際に、歪みの少ない鮮明な透過像を見ることが可能となる。
【００７８】
（本発明のさらに別の実施形態による遮熱性能を有する積層体）
次に、図３を参照して、本発明のさらに別の実施形態による遮熱性能を有する積層体について説明する。
【００７９】
図３には、本発明のさらに別の実施形態による遮熱性能を有する積層体（以下、「第３の積層体」と称する）の断面を概略的に示す。
【００８０】
図３に示すように、第３の積層体３００は、第１の側３０２および第２の側３０４を有する。また、第３の積層体３００は、第１の部材３１０と、第２の部材３２０と、両者の間に配置された反射層３３０とを有する。さらに、第３の積層体３００は、第２の追加部材３５０を有する。
【００８１】
第１の部材３１０は、第１の表面３１２および第２の表面３１４を有する。第１の表面３１２は、平坦表面であり、第２の表面３１４は、凹凸表面である。
【００８２】
第２の部材３２０は、第３の表面３２２および第４の表面３２４を有する。第３の表面３２２は凹凸表面である。これに対して、第４の表面３２４は、必ずしも平坦表面である必要はないが、平坦表面であることが好ましい。
【００８３】
第２の追加部材３５０は、第２の部材３２０の第４の表面３２４の側に設置される。第２の追加部材３５０は、第７の表面３５２および第８の表面３５４を有し、第２の追加部材３５０は、第７の表面３５２が第２の部材３２０の第４の表面３２４と接するようにして配置される。
【００８４】
従って、第２の追加部材３５０の第８の表面３５４は、第３の積層体３００の第２の側３０４に対応する。一方、第１の部材３１０の第１の表面３１２は、第３の積層体３００の第１の側３０２に対応する。
【００８５】
前述の第１の積層体１００の場合と同様、第３の積層体３００において、反射層３３０は、第１の部材３１０の第２の表面３１４の凹凸形状に沿って第１の部材３１０の上に配置される。換言すれば、反射層３３０は、第２の表面３１４の凹凸と接触するようにして、第１の部材３１０の上に配置される。なお、反射層３３０は比較的薄いため、反射層３３０の第２の部材３２０の側には、第１の部材３１０の第２の表面３１４の凹凸形状に対応した、凹凸形状が生じる。第２の部材３２０は、そのような反射層３３０の凹凸を埋めるようにして、反射層３３０の上に配置される。
【００８６】
その結果、反射層３３０は、第１の部材３１０の第２の表面３１４との間で、第１の凹凸界面３３２を形成し、第２の部材３２０の第３の表面３２２との間で、第２の凹凸界面３３４を形成する。
【００８７】
第１の部材３１０と第２の部材３２０の間の屈折率の差Δｎは、０．０５未満である。また、第２の部材３２０と第２の追加部材３５０の間の屈折率差は、ほぼ０（ゼロ）であり、例えば０．０１未満である。
【００８８】
第３の積層体３００においても、反射層３３０は、第１の側３０２から入射される近赤外領域の光の大部分を反射するとともに、第１の側３０２から入射される可視光領域の光の大部分も反射するように設計されている。
【００８９】
より具体的には、第３の積層体３００は、第１の側３０２で評価した場合、エネルギー反射率Ｒｅが６０％以上となり、拡散成分を含む可視光反射率Ｒｖが４０％以上となるように構成される。
【００９０】
また、第３の積層体３００は、第１の側３０２で評価した場合、可視光正反射率Ｒｖｔが３０％以下となり、第１の側３０２から第２の側３０４に透過する可視光の透過率Ｔｖが１％以上３０％未満となるように構成されている。
【００９１】
従って、第３の積層体３００においても、第１の積層体１００と同様の効果を得ることができる。すなわち、第３の積層体３００では、有意に抑制されたＳＣ値を得ることができ、有意に高い遮熱性を発揮することができる。例えば、第３の積層体３００では、第１の側３０２から評価した場合、０．２以下のＳＣ値を得ることができる。
【００９２】
また、第３の積層体３００では、第１の側３０２から第２の側３０４に透過される可視光が有意に抑制され、プライバシーの問題も軽減することができる。
【００９３】
また、第３の積層体３００では、該第３の積層体３００に入射された可視光によって生じ得る反射光の多くが散乱されるため、防眩性を高めることができる。
【００９４】
さらに、第３の積層体３００では、第２の側３０４から第１の側３０２に向かって周囲を視認した際に、透過像に対する良好な鮮明性を得ることが可能となる。
【００９５】
（各部材の特徴）
次に、第３の積層体３００を構成する各部材について、より詳しく説明する。ただし、各部材のうち、第２の部材３２０、および反射層３３０の構成については、前述の記載が参照できる。そこで、ここでは主として、第１の部材３１０および第２の追加部材３５０の特徴について説明する。また、各部材を参照する際には、図３に示した参照符号を使用する。
【００９６】
（第１の部材３１０）
第１の部材３１０は、の材質は、「透明」である限り、特に限られない。例えば、第１の部材３１０は、樹脂、プラスチックまたはガラスなどで構成されても良い。
【００９７】
第１の部材３１０の厚さは、特に限られず、薄膜の形態の薄い厚さ（例えば、０．０３ｍｍ〜０．３ｍｍ）から、基板の形態の厚い厚さ（例えば、０．３ｍｍ〜１０ｍｍ）まで、各種厚さを選択することができる。
【００９８】
前述のように、第１の部材３１０の第２の表面３１４は、凹凸表面を有する。この凹凸の形態は、前述の特徴が発揮できる限り、特に限られない。例えば、第２の表面３１４は、いわゆる「アンチグレア」処理された表面であっても良い。
【００９９】
例えば、第１の部材３１０がガラス基板で構成される場合、そのようなアンチグレア処理は、ガラス基板を湿式または乾式でエッチングしたり、サンドブラスト処理したりすることにより、実施されても良い。
【０１００】
（第２の追加部材３５０）
第２の追加部材３５０の材質は、「透明」である限り、特に限られない。例えば、第２の追加部材３５０は、樹脂、プラスチックまたはガラスなどで構成されても良い。
【０１０１】
また、第２の追加部材３５０の形態および厚さは、特に限られない。例えば、第２の追加部材３５０は、比較的厚い厚さを有する基板の形態であっても良い。例えば、第２の追加部材３５０は、ガラス基板で構成しても良い。
【０１０２】
（第３の積層体３００）
前述のような特徴を有する第３の積層体３００は、例えば、窓ガラスおよび車両用ガラスなどのガラス部材として、適用されても良い。
【０１０３】
例えば、第３の積層体３００を車両用ガラスに適用する場合、第１の部材３１０および第２の追加部材３５０は、いずれもガラス基板で構成され、第２の部材３２０は、樹脂膜（いわゆる中間膜）で構成される。また、その場合、第３の積層体３００は、第１の側３０２が車両用ガラスの車外側となり、第２の側３０４が車内側となるようにして使用される。
【０１０４】
そのような車両用ガラスでは、前述の効果により、日射の車内への進入が有意に遮蔽されるとともに、車外から車内を視認することが難しくなり、車内のプライバシーを確保することが可能となる。また、ガラス部材から反射される反射光による眩しさが有意に軽減される。さらに、屋内から屋外を視認した際に、歪みのない透過像を見ることが可能となる。
【０１０５】
（本発明のさらに別の実施形態による遮熱性能を有する積層体）
次に、図４を参照して、本発明のさらに別の実施形態による遮熱性能を有する積層体について説明する。
【０１０６】
図４には、本発明のさらに別の実施形態による遮熱性能を有する積層体（以下、「第４の積層体」と称する）の断面を概略的に示す。
【０１０７】
図４に示すように、第４の積層体４００は、前述の第２の積層体２００と、第３の積層体３００とを組み合わせた構成を有する。すなわち、第４の積層体４００は、第１の側４０２および第２の側４０４を有し、第１の追加部材４４０と、第１の部材４１０と、反射層４３０と、第２の部材４２０と、第２の追加部材４５０とを、この順に有する。
【０１０８】
各部材については、前述の第２の積層体２００および第３の積層体３００に関する説明が参照できるため、ここではこれ以上説明しない。ただし、図４に示すように、第４の積層体４００に含まれる各部材には、４００番台の参照符号が使用されていることに留意する必要がある。
【０１０９】
第４の積層体４００においても、反射層４３０は、第１の側４０２から入射される近赤外領域の光の大部分を反射するとともに、第１の側４０２から入射される可視光領域の光の大部分も反射するように設計されている。
【０１１０】
より具体的には、第４の積層体４００は、第１の側４０２で評価した場合、エネルギー反射率Ｒｅが６０％以上となり、拡散成分を含む可視光反射率Ｒｖが４０％以上となるように構成される。
【０１１１】
また、第４の積層体４００は、第１の側４０２で評価した場合、可視光正反射率Ｒｖｔが３０％以下となり、第１の側４０２から第２の側４０４に透過する可視光の透過率Ｔｖが１％以上３０％未満となるように構成されている。
【０１１２】
従って、第４の積層体４００においても、第１の積層体１００と同様の効果を得ることができる。すなわち、第４の積層体４００では、有意に抑制されたＳＣ値を得ることができ、有意に高い遮熱性を発揮することができる。例えば、第４の積層体４００では、第１の側４０２から評価した場合、０．２以下のＳＣ値を得ることができる。
【０１１３】
また、第４の積層体４００では、第１の側４０２から第２の側４０４に透過される可視光が有意に抑制され、プライバシーの問題も軽減することができる。
【０１１４】
また、第４の積層体４００では、該第４の積層体４００に入射された可視光によって生じ得る反射光の多くが散乱されるため、防眩性を高めることができる。
【０１１５】
さらに、第４の積層体４００では、第２の側４０４から第１の側４０２に向かって周囲を視認した際に、透過像に対する良好な鮮明性を得ることが可能となる。
【０１１６】
（第４の積層体４００）
第４の積層体４００を構成する各部材については、前述の記載が参照できる。そこで、ここでは主として、第４の積層体４００の適用例について説明する。また、各部材を参照する際には、図４に示した参照符号を使用する。
【０１１７】
第４の積層体４００は、例えば、窓ガラスおよび車両用ガラスなどのガラス部材として、適用されても良い。
【０１１８】
この場合、第１の追加部材４４０および第２の追加部材４５０は、ガラス基板で構成される。また、第１の部材４１０は、第１の追加部材４４０と同様の屈折率を有し、凹凸を有する樹脂フィルムで構成され、第２の部材４２０は、樹脂膜（いわゆる中間膜）で構成されても良い。
【０１１９】
また、その場合、第４の積層体４００は、第１の側４０２がガラス部材の屋外（または車外。以下同様）側となり、第２の側４０４が屋内（または車内。以下同様）側となるようにして使用される。
【０１２０】
そのような車両用ガラスでは、前述の効果により、日射の車内への進入が有意に遮蔽されるとともに、車外から車内を視認することが難しくなり、車内のプライバシーを確保することが可能となる。また、ガラス部材から反射される反射光による眩しさが有意に軽減される。さらに、屋内から屋外を視認した際に、歪みのない透過像を見ることが可能となる。
【０１２１】
（本発明の一実施形態による遮熱性能を有する積層体の製造方法）
次に、本発明の一実施形態による遮熱性能を有する積層体の製造方法について説明する。
【０１２２】
なお、ここでは、一例として、図３に示した第３の積層体３００を例に、その製造方法の一例について説明する。従って、各部材を参照する際には、図３に示した参照符号を使用する。
【０１２３】
ただし、以下の記載が本発明のその他の実施形態による積層体にも適用可能であることは、当業者には明らかである。
【０１２４】
第３の積層体３００を製造する際には、まず、第１の部材３１０となる第１のガラス基板、および第２の追加部材３５０となる第２のガラス基板が準備される。
【０１２５】
次に、第１のガラス基板の一方の表面に、アンチグレア処理が施工される。これにより、第２の表面３１４に凹凸を有する第１の部材３１０が作製される。
【０１２６】
次に、第１の部材３１０の第２の表面３１４上に、反射層３３０が設置される。反射層は、例えば、スパッタ法などの成膜技術により形成される。
【０１２７】
次に、反射層３３０の上に、第２の部材３２０が設置される。第２の部材３２０は、例えば、熱硬化性または紫外線（ＵＶ）硬化性樹脂のような樹脂で構成される。次に、第２の部材３２０の上に、第２のガラス基板が設置される。その後、第２の部材３２０が反射層３３０と接するようにして、第２のガラス基板が反射層３３０の上に設置される。
【０１２８】
あるいは、第２のガラス基板の一方の表面に、樹脂を設置しておき、この第２のガラス基板を、反射層３３０の上に設置しても良い。
【０１２９】
次に、この状態で、第２の部材３２０が硬化される。例えば、第２の部材３２０が熱硬化性樹脂で構成される場合、組立体が所定の温度に加熱され、これにより、第２の部材３２０が硬化される。あるいは、第２の部材３２０がＵＶ硬化性樹脂で構成される場合、組立体にＵＶ光が照射され、これにより、第２の部材３２０が硬化される。
【０１３０】
第２の部材３２０が硬化されると、反射層３３０を有する第１のガラス基板と第２のガラス基板とが、第２の部材３２０を介して接合され、第３の積層体３００が構成される。
【０１３１】
このような方法により、第３の積層体３００を製造することができる。
【実施例】
【０１３２】
以下、本発明の実施例について説明する。なお、以下の記載において、例１〜例６は実施例であり、例７は比較例である。
【０１３３】
（例１）
以下の方法で、図３に示したような構成を有する積層体を作製した。
【０１３４】
まず、第１の部材として、厚さ２ｍｍのガラス基板（ソーダライムガラス）を準備した。
【０１３５】
このガラス基板の一方の表面（第２の表面とする）をフッ酸で湿式エッチングし、第２の表面に凹凸を形成した。
【０１３６】
次に、スパッタ法により、ガラス基板の第２の表面に、反射層を成膜した。
【０１３７】
反射層は、酸化亜鉛膜（５ｎｍ（目標膜厚。以下同じ））／銀膜（６８ｎｍ）／アルミニウムドープ酸化亜鉛膜（５ｎｍ）／亜鉛ドープ酸化スズ膜（８０ｎｍ）／酸化亜鉛膜（５ｎｍ）／銀膜（６８ｎｍ）／アルミニウムドープ酸化亜鉛膜（５ｎｍ）の７層構造とした。反射層の厚さ（総厚さ）は、２３６ｎｍを目標とした。
【０１３８】
アルミニウムドープ酸化亜鉛膜は、酸化アルミニウムと酸化亜鉛の重量比が５：９５からなるターゲットよりアルゴンガスを導入して成膜した。また、亜鉛ドープ酸化スズ膜は、亜鉛とスズの重量比が５０：５０からなるターゲットを用いて酸素ガスを導入し、反応性スパッタにより成膜した。
【０１３９】
これにより、ガラス基板の凹凸表面上に反射層が設置された第１の組立体が得られた。
【０１４０】
次に、第２の追加部材として、厚さ２ｍｍの別のガラス基板（ソーダライムガラス）を準備した。また、このガラス基板の一方の表面に、第２の部材としての樹脂層を設置した。樹脂層は、熱可塑性のポリビニルブチラールとした。
【０１４１】
これにより、ガラス基板と樹脂層とからなる第２の組立体が得られた。
【０１４２】
次に、第１の組立体の上に、第２の組立体を積層した。この際には、第１の組立体の反射層と、第２の組立体の樹脂層とが相互に接するようにして、両者を積層した。その後、樹脂層を硬化させ、第２の組立体と第１の組立体を相互に接合させた。
【０１４３】
これにより、例１に係る積層体が作製された。樹脂層の厚さは、おおよそ７５０μｍであった。なお、例１に係る積層体において、第１の部材（ガラス基板）と樹脂層の間の屈折率の差Δｎ＝０．０２である。
【０１４４】
（例２）
例１と同様の方法により、積層体を作製した。ただし、この例２では、第１の部材の第２の表面のエッチング条件を、例１の場合とは変化させた。より具体的には、例１よりもフッ酸濃度が高い条件下で、エッチング処理を実施した。その結果、第１の部材の第２の表面には、例１に比べてより大きな凹凸が形成された。
【０１４５】
その他の作製条件は、例１の場合と同様である。
【０１４６】
これにより、例２に係る積層体が作製された。
【０１４７】
（例３）
例１と同様の方法により、積層体を作製した。ただし、この例３では、反射層の構成を、例１の場合とは変化させた。すなわち、反射層は、酸化亜鉛膜（５ｎｍ）／銀膜（４１ｎｍ）／アルミニウムドープ酸化亜鉛膜（５ｎｍ）／亜鉛ドープ酸化スズ膜（７９ｎｍ）／酸化亜鉛膜（５ｎｍ）／銀膜（２３ｎｍ）／アルミニウムドープ酸化亜鉛膜（５ｎｍ）の７層構造とした。反射層の厚さ（総厚さ）は、１６３ｎｍを目標とした。
【０１４８】
アルミニウムドープ酸化亜鉛膜は、酸化アルミニウムと酸化亜鉛の重量比が５：９５からなるターゲットよりアルゴンガスを導入して成膜した。また、亜鉛ドープ酸化スズ膜は、亜鉛とスズの重量比が５０：５０からなるターゲットを用いて酸素ガスを導入し、反応性スパッタにより成膜した。
【０１４９】
その他の作製条件は、例１の場合と同様である。
【０１５０】
これにより、例３に係る積層体が作製された。
【０１５１】
（例４）
例２と同様の方法により、積層体を作製した。ただし、この例４では、反射層として、前述の例３の構成を採用した。その他の作製条件は、例２の場合と同様である。
【０１５２】
これにより、例４に係る積層体が作製された。
【０１５３】
（例５）
例１と同様の方法により、積層体を作製した。ただし、この例５では、反射層の構成を、例１の場合とは変化させた。すなわち、反射層は、酸化亜鉛膜（７ｎｍ）／銀膜（２５ｎｍ）／アルミニウムドープ酸化亜鉛膜（７．５ｎｍ）／亜鉛スズ酸化膜（７７ｎｍ）／酸化亜鉛膜（７ｎｍ）／銀膜（１０ｎｍ）／アルミニウムドープ酸化亜鉛膜（７．５ｎｍ）／亜鉛スズ酸化膜（２４ｎｍ）の８層構造とした。反射層の厚さ（総厚さ）は、１６５ｎｍを目標とした。
【０１５４】
アルミニウムドープ酸化亜鉛膜は、酸化アルミニウムと酸化亜鉛の重量比が５：９５からなるターゲットよりアルゴンガスを導入して成膜した。また、亜鉛ドープ酸化スズ膜は、亜鉛とスズの重量比が５０：５０からなるターゲットを用いて酸素ガスを導入し、反応性スパッタにより成膜した。
【０１５５】
その他の作製条件は、例１の場合と同様である。
【０１５６】
これにより、例５に係る積層体が作製された。
【０１５７】
（例６）
例２と同様の方法により、積層体を作製した。ただし、この例６では、反射層として、前述の例５の構成を採用した。その他の作製条件は、例２の場合と同様である。
【０１５８】
これにより、例６に係る積層体が作製された。
【０１５９】
（例７）
例１と同様の方法により、積層体を作製した。ただし、この例７では、第１の部材に対してエッチング処理を実施しなかった。従って、第１の部材の第２の表面は、比較的平滑であり、この平滑な表面上に、前述の反射層が成膜された。
【０１６０】
その他の作製条件は、例１の場合と同様である。
【０１６１】
これにより、例７に係る積層体が作製された。
【０１６２】
（評価）
前述の方法で作製した各積層体を用いて、以下の評価を実施した。
【０１６３】
（光学特性および遮熱性の評価）
例１〜例７に係る積層体を用いて、可視光透過率Ｔｖ、拡散成分を含む可視光反射率Ｒｖ（１）およびＲｖ（２）、可視光正反射率Ｒｖｔ（１）およびＲｖｔ（２）、エネルギー透過率Ｔｅ、エネルギー反射率Ｒｅ、エネルギー吸収率Ａｅ、ならびに日射熱取得率（ｇ値）をそれぞれ評価した。また、得られた結果から、日射遮蔽係数（ＳＣ値）を求めた。
【０１６４】
ここで、可視光透過率Ｔｖ、エネルギー透過率Ｔｅ、エネルギー反射率Ｒｅ、エネルギー吸収率Ａｅ、ならびに日射熱取得率（ｇ値）は、いずれも積層体の第１の部材の側から測定光を照射することにより測定された値とする。
【０１６５】
一方、拡散成分を含む可視光反射率は、各積層体において、第１の部材の側で測定された値をＲｖ（１）で表し、第２の部材の側で測定された値をＲｖ（２）で表す。同様に、可視光正反射率は、各積層体において、第１の部材の側で測定された値をＲｖｔ（１）で表し、第２の部材の側で測定された値をＲｖｔ（２）で表すものとする。
【０１６６】
測定には、分光光度計（Ｕ−４１００：日立製作所製）を使用し、ＩＳＯ９０５０：２００３に準拠した方法で、各光学パラメータを評価した。
【０１６７】
なお、可視光正反射率Ｒｖｔ（１）は、測定光を、各積層体の第１の部材の側から、法線に対して５°傾斜した角度で照射し、この際に生じる正反射光を検出することにより評価した。同様に、可視光正反射率Ｒｖｔ（２）は、測定光を、各積層体の第２の部材の側から、法線に対して５°傾斜した角度で照射し、この際に生じる正反射光を検出することにより評価した。
【０１６８】
また、拡散成分を含む可視光反射率Ｒｖ（１）は、測定器に付属の直径６０φの積分球を使用し、測定光を、各積層体の第１の部材の側から、法線に対して８°傾斜した角度で照射し、この際に生じる光を検出することにより評価した。同様に、拡散成分を含む可視光反射率Ｒｖ（２）は、各積層体の第２の部材の側から、法線に対して８°傾斜した角度で照射し、この際に生じる光を検出することにより評価した。
【０１６９】
また、エネルギー反射率Ｒｅは、拡散成分を含む可視光反射率Ｒｖ（１）と同様の方法で評価した。ただし、測定光として、日射波長域の光を使用した。
【０１７０】
ＳＣ値は、得られたｇ値から、
ＳＣ値＝ｇ値／０．８８
により算出した。
【０１７１】
以下の表１には、各積層体において得られた結果をまとめて示す。
【０１７２】
【表１】
2020138325.tif 000003
表１において、「例８」の欄には、参考のため、特開２０１２−３０２７号公報に記載の光学体から算出された、各光学パラメータを示した。
【０１７３】
表１の結果から、例７に係る積層体では、可視光正反射率Ｒｖｔ（１）およびＲｖｔ（２）が、いずれも５０％を超える高い値を示すことがわかる。このような積層体では、光の反射により、観者が不快な眩しさを感じる可能性がある。
【０１７４】
また、例８の欄に示した従来の光学体は、ＳＣ値が０．５を超えており、あまり良好な熱遮蔽機能を有しない。また、この光学体においては、可視光透過率Ｔｖが約４２％となっており、拡散成分を含む可視光反射率Ｒｖ（１）が１１％となっている。このような光学体では、屋内の状況が屋外から容易に視認できると思われるため、プライバシーの観点から問題がある。
【０１７５】
これに対して、例１〜例６に係る積層体では、いずれもＳＣ値が０．２以下となっており、良好な熱遮蔽性能を有することがわかる。
【０１７６】
また、例１〜例６に係る積層体では、いずれも可視光透過率Ｔｖが３０％未満で、拡散成分を含む可視光反射率Ｒｖ（１）が４０％以上となっている。従って、これらの積層体では、プライバシーの保護を図ることができる。
【０１７７】
さらに、例１〜例６に係る積層体では、いずれも可視光正反射率Ｒｖｔ（１）が３０％以下となっている。このため、これらの積層体では、第１の部材の側から視認した際に、眩しさを有意に低減することができる。
【０１７８】
このように、例１〜例６に係る積層体は、良好な遮熱性能を有する上、防眩性およびプライバシー保護の観点からも良好な特性を有することが確認された。
【０１７９】
（透過像鮮明度の評価）
次に、例１〜例６に係る積層体を用いて、透過像鮮明度を評価した。
【０１８０】
この評価は、ＪＩＳ−Ｋ７３７４に基づき、スガ試験機製ＩＣＭ−１Ｔを用いて測定した。
【０１８１】
以下の表２には、各積層体において、１ｍｍ幅の光学くしを用いた際の透過像鮮明度をまとめて示す。
【０１８２】
【表２】
2020138325.tif 000004
例１〜例６に係る積層体では、いずれにおいても、９０を超える良好な透過像鮮明度が得られた。
【符号の説明】
【０１８３】
１００      第１の積層体
１０２      第１の側
１０４      第２の側
１１０      第１の部材
１１２      第１の表面
１１４      第２の表面
１２０      第２の部材
１２２      第３の表面
１２４      第４の表面
１３０      反射層
１３２      第１の凹凸界面
１３４      第２の凹凸界面
２００      第２の積層体
２０２      第１の側
２０４      第２の側
２１０      第１の部材
２１２      第１の表面
２１４      第２の表面
２２０      第２の部材
２２２      第３の表面
２２４      第４の表面
２３０      反射層
２３２      第１の凹凸界面
２３４      第２の凹凸界面
２４０      第１の追加部材
２４２      第５の表面
２４４      第６の表面
３００      第３の積層体
３０２      第１の側
３０４      第２の側
３１０      第１の部材
３１２      第１の表面
３１４      第２の表面
３２０      第２の部材
３２２      第３の表面
３２４      第４の表面
３３０      反射層
３３２      第１の凹凸界面
３３４      第２の凹凸界面
３５０      第２の追加部材
３５２      第７の表面
３５４      第８の表面
４００      第４の積層体
４０２      第１の側
４０４      第２の側
４１０      第１の部材
４１２      第１の表面
４１４      第２の表面
４２０      第２の部材
４２２      第３の表面
４２４      第４の表面
４３０      反射層
４３２      第１の界面
４３４      第２の界面
４４０      第１の追加部材
４４２      第５の表面
４４４      第６の表面
４５０      第２の追加部材
４５２      第７の表面
４５４      第８の表面
【図１】
2020138325.tif 000005
【図２】
2020138325.tif 000006
【図３】
2020138325.tif 000007
【図４】
2020138325.tif 000008